ФРИТТА ГЛАЗУРИ
GLASE FRIT

Изобретение относится к области технологии силикатов и касается составов фритт глазурей, используемых для термодекорирования силикатного кирпича.
Известна фритта глазури, включающая, мас.%.: соду кальцинированную 20,8; селитру натриевую 4,8; плавиковый шпат 4,0; криолит 4,0; стеклоотходы 64,0; мел 2,4 [1].
Задача изобретения состоит в повышении водостойкости глазурного покрытия.
Технический результат достигается тем, что фритта глазури, включающая соду кальцинированную, плавиковый шпат, криолит, стеклоотходы, мел, в качестве стеклоотходов содержит бой тарного стекла, причем компоненты находятся при следующем соотношении, мас.%: сода кальцинированная 6,0-8,0; плавиковый шпат 0,5-1,0; криолит 0,5-1,0; стеклоотходы 85,0-89,0; мел 4.0-6,0.
В таблице приведены составы фритты глазури.
Таблица
Компоненты
Состав, мас.%
1
2
3
Сода кальцинированная
8,0
7,0
6,0
Плавиковый шпат
0,5
1,0
0,5
Криолит
0,5
1,0
0,5
Стеклоотходы
85,0
86,0
89,0
Мел
6,0
5,0
4,0
2
2
3
2
3
2
2
Для приготовления фритты глазури используют бой торного стекла, характеризующегося следующим химическим составом, мас.%: SiO 73,0; AlO+FeO 3,0-3,5; CaO+MgO 10,0; KO+NaO 14,5.
Компоненты дозируют в требуемых количествах, дробят, просеивают через сетку №5 и смешивают. Варку фритты глазури проводят при температуре 1400°C. Расплав гранулируют в воду. Фритту размалывают до полного прохождения через сетку №0056 с добавками 3-5 мас.% глины, 1-2 мас.% поташа и подготавливают суспензию с влажностью 45-55%. Суспензию используют для выполнений росписи, например, на поверхности стены из силикатного кирпича, подсушивают на воздухе и закрепляют оплавлением с применением газовой горелки.
Источник информации
1. Сураженко А.Е. Альфрейно-живописные работы. - М.: Высш. шк., 1976. - С.238.